(57)【要約】【課題】導電性高分子の配向性が高く、ＥＳＲ特性に優れた固体電解コンデンサおよびその製造方法を提供する。【解決手段】固体電解コンデンサは、粗面化された弁作用金属箔２の表面に、酸化皮膜２ａ、導電性高分子からなる固体電解質層７が順次形成された構造を有しており、固体電解質層７は、導電性高分子を包接するホスト分子を含有している。【選択図】図２
2010219468.tif 000002
【特許請求の範囲】
【請求項１】
弁作用金属粉末を成形後、焼結することにより形成された焼結体、または粗面化された弁作用金属箔の表面に、酸化皮膜と、導電性高分子からなる固体電解質層が順次形成された固体電解コンデンサであって、
前記固体電解質層が、前記導電性高分子を包接するホスト分子を含むことを特徴とする固体電解コンデンサ。
【請求項２】
前記ホスト分子が、１，１，２，２−テトラキス（４−ヒドロキシフェニル）エタン、１，１−ビス（４−ヒドロキシフェニル）シクロヘキサン）、４，４−ヒドロキシフェニル安息香酸、３−（４−ヒドロキシフェニル）プロパノール、１，１−ビス（４−ヒドロキシフェニル）メタン、１，１−ビス（４−ヒドロキシフェニル）エタン、２，２−ビス（４−ヒドロキシフェニル）プロパン、４，４−ジヒドロキシジフェニル、ビス（４−ヒドロキシフェニル）シクロアルカン、ビス（４−ヒドロキシフェニル）スルホキシド、ビス（４−ヒドロキシフェニル）エーテル、ビス（４−ヒドロキシフェニル）ケトン、シクロペンタジエン系化合物とオレフィン系化合物とのディールスアルダー付加体、または胆汁酸であることを特徴とする請求項１に記載の固体電解コンデンサ。
【請求項３】
前記導電性高分子が、ポリアニリン、ポリピロール、ポリチオフェンおよびポリエチレンジオキシチオフェンのうちの何れかであることを特徴とする請求項１または２に記載の固体電解コンデンサ。
【請求項４】
弁作用金属粉末を成形後、焼結することによって形成された焼結体、または粗面化された弁作用金属箔の表面に、酸化皮膜を形成してコンデンサ素子を形成後、前記酸化皮膜の表面に導電性高分子からなる固体電解質層を形成する固体電解コンデンサの製造方法であって、
前記固体電解質層を形成する工程において、前記導電性高分子をホスト分子に包接させることを特徴とする固体電解コンデンサの製造方法。
【請求項５】
前記固体電解質層を形成する工程において、
前記コンデンサ素子を、モノマーと酸化剤との混合溶液に浸漬、または、モノマー溶液と酸化剤溶液とに順次浸漬して、前記モノマーを化学酸化重合しており、
前記混合溶液または前記モノマー溶液に、前記ホスト分子を添加することを特徴とする請求項４に記載の固体電解コンデンサの製造方法。
【請求項６】
前記固体電解質層を形成する工程において、
前記コンデンサ素子を、予め重合した導電性高分子を分散させた導電性高分子溶液に浸漬して、溶媒を蒸発させており、
前記導電性高分子溶液に、前記ホスト分子を添加することを特徴とする請求項４に記載の固体電解コンデンサの製造方法。
【請求項７】
前記固体電解質層を形成する前に、前記酸化皮膜の表面に、前記ホスト分子を付着させることを特徴とする請求項４に記載の固体電解コンデンサの製造方法。
【請求項８】
前記ホスト分子が、１，１，２，２−テトラキス（４−ヒドロキシフェニル）エタン、１，１−ビス（４−ヒドロキシフェニル）シクロヘキサン）、４，４−ヒドロキシフェニル安息香酸、３−（４−ヒドロキシフェニル）プロパノール、１，１−ビス（４−ヒドロキシフェニル）メタン、１，１−ビス（４−ヒドロキシフェニル）エタン、２，２−ビス（４−ヒドロキシフェニル）プロパン、４，４−ジヒドロキシジフェニル、ビス（４−ヒドロキシフェニル）シクロアルカン、ビス（４−ヒドロキシフェニル）スルホキシド、ビス（４−ヒドロキシフェニル）エーテル、ビス（４−ヒドロキシフェニル）ケトン、シクロペンタジエン系化合物とオレフィン系化合物とのディールスアルダー付加体、または胆汁酸であることを特徴とする請求項４〜７の何れかに記載の固体電解コンデンサの製造方法。
【発明の詳細な説明】
【技術分野】
【０００１】
本発明は、導電性高分子からなる固体電解質層を有する固体電解コンデンサおよびその製造方法に関する。
【背景技術】
【０００２】
電解コンデンサは、アルミニウム、タンタル、ニオブ等の弁作用金属からなり、表面に多数のエッチングピットや微細孔が形成された陽極箔または焼結体を備えており、陽極体の表面には、誘電体となる酸化皮膜が形成されている。
この酸化皮膜からの電気的な引き出しは、導電性を有する電解質によって行われており、電解コンデンサにおける真の陰極は、この電解質が担っている。
この真の陰極として機能する電解質は、電解コンデンサの電気特性に大きな影響を及ぼすため、様々な種類の電解質が採用された電解コンデンサが提案されている。
【０００３】
このような電解コンデンサのうち、固体電解コンデンサは、ポリエチレンジオキシチオフェン（ＰＥＤＯＴ）などの導電性高分子を電解質として用いるものであり、液状の電解質を用いた電解コンデンサと比較して高周波領域におけるインピーダンス特性に優れている（例えば、特許文献１、２参照）。
【０００４】
導電性高分子は、電子受容性の物質（ドーパント）を有しており、このドーパントが高分子鎖から電子を引き抜いて、高分子内に正孔（キャリア）を発生させることにより、高分子は導電性を有する。
また、このような導電性高分子は、モノマーを化学酸化重合することによって形成される。
【先行技術文献】
【特許文献】
【０００５】
【特許文献１】特開２００１―１８９２４２号公報
【特許文献２】特開２００１―１４８３２８号公報
【発明の概要】
【発明が解決しようとする課題】
【０００６】
しかしながら、導電性高分子は、高分子鎖が規則的に配列されない（配向性がない）ため、上述したような固体電解コンデンサでは、導電性高分子の導電性が十分に発揮されていなかった。そこで、導電性高分子の配向性を高めて、固体電解コンデンサの等価直列抵抗（ＥＳＲ）を低減させる方法が望まれていた。
【０００７】
本発明の目的は、導電性高分子の配向性が高く、ＥＳＲ特性に優れた固体電解コンデンサおよびその製造方法を提供することにある。
【課題を解決するための手段】
【０００８】
本発明の固体電解コンデンサは、弁作用金属粉末を成形後、焼結することにより形成された焼結体、または粗面化された弁作用金属箔の表面に、酸化皮膜と、導電性高分子からなる固体電解質層が順次形成された固体電解コンデンサであって、前記固体電解質層が、前記導電性高分子を包接するホスト分子を含むことを特徴とする。
【０００９】
一般的に、包接（クラスレイト）とは、三次元構造体を構成する分子または分子の集合体（以下、ホスト分子という）の内部に形成される空間（キャビティ）に、別の原子や分子（以下、ゲスト分子という）が入りこむことをいう。具体的には、ホスト分子とゲスト分子とを直接接触させたり、ゲスト分子の溶液にホスト分子を溶かした後、ホスト分子を再結晶化することなどによって、ゲスト分子はホスト分子のキャビティに取り込まれる。
【００１０】
上記の構成によると、導電性高分子がホスト分子に包接されるため、導電性高分子をホスト分子の構造に従って規則的に配列させることができる。
そのため、固体電解質層の導電性が高くなり、固体電解コンデンサの等価直列抵抗（ＥＳＲ）を低減することができる。
【００１１】
前記導電性高分子は、ポリアニリン、ポリピロール、ポリチオフェン、およびポリエチレンジオキシチオフェンのうちの何れかであることが好ましい。これらの導電性高分子は、導電性および耐熱性に優れているからである。
【００１２】
本発明の固体電解コンデンサの製造方法は、弁作用金属粉末を成形後、焼結することによって形成された焼結体、または粗面化された弁作用金属箔の表面に、酸化皮膜を形成してコンデンサ素子を形成後、前記酸化皮膜の表面に導電性高分子からなる固体電解質層を形成する固体電解コンデンサの製造方法であって、前記固体電解質層を形成する工程において、前記導電性高分子をホスト分子に包接させることを特徴とする。
【００１３】
固体電解質層を形成する工程において使用する導電性高分子またはモノマーを含む溶液に、ホスト分子を添加するなどの方法によって、導電性高分子はホスト分子に包接される。
これにより、導電性高分子がホスト分子の構造に従って規則的に配列されるため、固体電解質層の導電性が高くなり、固体電解コンデンサの等価直列抵抗（ＥＳＲ）を低減することができる。
【００１４】
本発明の固体電解コンデンサの製造方法は、前記固体電解質層を形成する工程において、前記コンデンサ素子を、モノマーと酸化剤との混合溶液に浸漬、または、モノマー溶液と酸化剤溶液とに順次浸漬して、前記モノマーを化学酸化重合しており、前記混合溶液または前記モノマー溶液に、前記ホスト分子を添加してもよい。
【００１５】
本発明の固体電解コンデンサの製造方法は、前記固体電解質層を形成する工程において、前記コンデンサ素子を、予め重合した導電性高分子を分散させた導電性高分子溶液に浸漬して、溶媒を蒸発させており、前記導電性高分子溶液に、前記ホスト分子を添加してもよい。
【００１６】
本発明の固体電解コンデンサの製造方法は、前記固体電解質層を形成する前に、前記酸化皮膜の表面に、前記ホスト分子を付着させてもよい。
【００１７】
上述した本発明の固体電解コンデンサ、および、本発明の固体電解コンデンサの製造方法において、前記ホスト分子としては、例えば、１，１，２，２−テトラキス（４−ヒドロキシフェニル）エタン、１，１−ビス（４−ヒドロキシフェニル）シクロヘキサン）、４，４-ヒドロキシフェニル安息香酸、３−（４−ヒドロキシフェニル）プロパノール、１，１−ビス（４−ヒドロキシフェニル）メタン、１，１−ビス（４−ヒドロキシフェニル）エタン、２，２−ビス（４−ヒドロキシフェニル）プロパン、４，４−ジヒドロキシジフェニル、ビス（４−ヒドロキシフェニル）シクロアルカン、ビス（４−ヒドロキシフェニル）スルホキシド、ビス（４−ヒドロキシフェニル）エーテル、ビス（４−ヒドロキシフェニル）ケトン、シクロペンタジエン系化合物とオレフィン系化合物とのディールスアルダー付加体、または胆汁酸が挙げられる。
【発明の効果】
【００１８】
本発明によると、導電性高分子はホスト分子に包接されているため、導電性高分子はホスト分子の構造に従って規則的に配列されている。
そのため、固体電解質層の導電性が高くなり、固体電解コンデンサの等価直列抵抗（ＥＳＲ）を低減することができる。
【図面の簡単な説明】
【００１９】
【図１】本発明の実施形態に係る固体電解コンデンサのコンデンサ素子の外観斜視図である。
【図２】本発明の実施形態に係る固体電解コンデンサの構成を示す概念図である。
【図３】本発明の実施形態に係る固体電解コンデンサの製造工程を示すフローチャートである。
【図４】他の実施形態に係る固体電解コンデンサの製造工程を示すフローチャートである。
【図５】他の実施形態に係る固体電解コンデンサの製造工程を示すフローチャートである。
【図６】他の実施形態に係る固体電解コンデンサの断面図である。
【発明を実施するための形態】
【００２０】
本発明の実施形態について説明する。本実施形態では、粗面化された弁作用金属箔を用いた固体電解コンデンサに本発明を適用した一例について説明する。
【００２１】
本実施形態の固体電解コンデンサ１は、コンデンサ素子６と、このコンデンサ素子６を収納する外装ケース（図示省略）と、外装ケースの開口部を封止する封口材（図示省略）とから構成されている。
【００２２】
図１に示すように、コンデンサ素子６は、陽極箔２と陰極箔３とがセパレータ４を介して巻回された構造を有する。
【００２３】
陽極箔２は、アルミニウム等の弁作用金属で形成されている。図２に示すように、この陽極箔２の表面は、エッチング処理により粗面化（エッチングピット形成）されるとともに、陽極酸化（化成）による陽極酸化皮膜２ａが形成されている。
また、陰極箔３も、陽極箔２と同様にアルミニウム等の弁作用金属からなり、その表面は粗面化されるとともに自然酸化皮膜３ａが形成されている。
なお、本発明の弁作用金属箔および酸化皮膜は、それぞれ陽極箔２および陽極酸化皮膜２ａに相当する。
【００２４】
陽極箔２および陰極箔３にはそれぞれリードタブ（図示省略）が接続されており、陽極箔２および陰極箔３からはこのリードタブを介してリード線５がそれぞれ引き出されている。
【００２５】
セパレータ４は、多孔質体であって、具体的には、例えば、マニラ紙やヘンプ紙等の紙繊維や、これらの紙繊維にガラス繊維、樹脂繊維が混抄されたものが用いられている。
【００２６】
また、図２に示すように、セパレータ４の両面には導電性高分子からなる固体電解質層７が形成されている。つまり、陽極箔２とセパレータ４との間、および陰極箔３とセパレータ４との間に固体電解質層７が挟持されている。
導電性高分子としては、導電性および耐熱性に優れたポリアニリン、ポリピロール、ポリチオフェン、またはポリエチレンジオキシチオフェン（ＰＥＤＯＴ）等が用いられ、これらは、モノマーの化学酸化重合により形成されている。
【００２７】
また、固体電解質層７は、導電性高分子を包接するホスト分子を含んでいる。ホスト分子は、固体電解質層７全体に含まれている。ホスト分子が導電性高分子を包接していることにより、導電性高分子は、ホスト分子の構造に従って規則的に配列されている。
【００２８】
ホスト分子としては、導電性高分子を包接可能であって、導電性高分子を包接した状態で規則的に配列されるものであれば、１つの分子の内部に形成された空間（キャビティ）にゲスト分子を取り込むものであっても、複数の分子の間に形成された空間（キャビティ）にゲスト分子を取り込むものであってもよい。
また、ホスト分子のキャビティの構造は、いわゆる筒状構造、層状構造、格子状構造のいずれであってもよい。
ホスト分子は、具体的には、１，１，２，２−テトラキス（４−ヒドロキシフェニル）エタン、１，１−ビス（４−ヒドロキシフェニル）シクロヘキサン）、４，４−ヒドロキシフェニル安息香酸、３−（４−ヒドロキシフェニル）プロパノール、１，１−ビス（４−ヒドロキシフェニル）メタン、１，１−ビス（４−ヒドロキシフェニル）エタン、２，２−ビス（４−ヒドロキシフェニル）プロパン、４，４−ジヒドロキシジフェニル、ビス（４−ヒドロキシフェニル）シクロアルカン、ビス（４−ヒドロキシフェニル）スルホキシド、ビス（４−ヒドロキシフェニル）エーテル、ビス（４−ヒドロキシフェニル）ケトン等の４−ヒドロキシフェニル基を有する化合物、シクロペンタジエン系化合物とオレフィン系化合物とのディールスアルダー付加体、または胆汁酸が好ましい。これらのホスト分子は、層状構造の分子集合体の層間に形成される空間に、ゲスト分子を包接するものである。
【００２９】
次に、固体電解コンデンサ１の製造工程について、図３のフローチャートを参照して説明する。
【００３０】
まず、陽極箔２および陰極箔３を、表面にエッチング処理して粗面化する。その後、粗面化された陽極箔２の表面に化成処理を施して陽極酸化皮膜２ａを形成する。陰極箔３には、耐水性処理および／または熱処理にて自然酸化皮膜３ａが形成される（酸化皮膜形成工程）。なお、自然酸化皮膜に替えて、チタン等の弁金属または弁金属化合物を蒸着させたり、カーボン等を担持させてもよい。
【００３１】
そして、陽極箔２と陰極箔３とを所定の寸法に裁断後、それぞれにリードタブを介してリード線５を接続するとともに、陽極箔２と陰極箔３とをセパレータ４を介して巻回し、円柱状のコンデンサ素子６を作製する（電極箔巻回工程）。
【００３２】
その後、アジピン酸アンモニウム水溶液中で、コンデンサ素子６に電圧を印加して素子化成（切り口化成）を行った後、コンデンサ素子６を加熱して、セパレータ４の炭化処理を行う（切り口化成・炭化処理）。
【００３３】
次に、コンデンサ素子６を、酸化剤溶液に浸漬し、引き上げて乾燥する（酸化剤溶液浸漬工程）。なお、酸化剤溶液または後述するモノマー溶液には、ドーパントを添加する。また、ドーパントを添加する代わりに、酸化剤として、ドーパントを兼ねる酸化剤を用いてもよい。
【００３４】
次に、コンデンサ素子６を、モノマー溶液に浸漬する（モノマー溶液浸漬工程）。このモノマー溶液には、ホスト分子が添加されて溶解している。ホスト分子の添加量は、例えば、モノマーに対して２５ｗｔ％以下であることが好ましく、特に、１０ｗｔ％前後であることが好ましい。また、溶媒としては、例えば、ｉ−プロパノールを用いる。
【００３５】
続いて、コンデンサ素子６を所定の温度で一定時間加熱し、モノマーを酸化剤によって化学重合させて、導電性高分子を形成する（重合工程）。これにより、陽極箔２と陰極箔３との間に、固体電解質層７が形成される。
なお、上述の酸化剤溶液浸漬工程から重合工程までを、固体電解質層形成工程とする。
【００３６】
また、この固体電解質層形成工程において、ホスト分子は、重合により形成された導電性高分子を包接する。
ホスト分子として、例えば、上述した４−ヒドロキシフェニル基を有する化合物、シクロペンタジエン系化合物とオレフィン系化合物とのディールスアルダー付加体、または胆汁酸を用いた場合、重合工程において、コンデンサ素子６を加熱後、冷却することにより、溶液中に溶けていたホスト分子が再結晶化される（つまり、分子が集まって、規則的・周期的に配列される）。この再結晶化と同時に、導電性高分子はホスト分子のキャビティに取り込まれる。
【００３７】
以上の工程により得られた固体電解質層７を有するコンデンサ素子６を、外装ケースに収納して、リード線５を外部に引き出した状態で外装ケースの開口部を封口材で密封する（組立工程）。最後に、高温雰囲気下において、所定の電圧を印加してエージング処理を行い、固体電解コンデンサ１の製造工程を完了する。
【００３８】
以上説明した固体電解コンデンサ１では、導電性高分子は、ホスト分子に包接されているため、ホスト分子の構造に従って規則的に配列されている。
そのため、固体電解質層７の導電性が高くなり、固体電解コンデンサ１の等価直列抵抗（ＥＳＲ）を低減することができる。
【００３９】
また、上述したように、ホスト分子は固体電解質層７全体に含まれるため、固体電解質層７の導電性が向上する。
【００４０】
以上、本発明の好適な実施形態を説明したが、上記実施形態は以下のように変更して実施することができる。
【００４１】
１］例えば、固体電解質層形成工程において、コンデンサ１の製造工程において、コンデンサ素子６を、モノマー溶液に浸漬した後、酸化剤溶液に浸漬してもよく（変更形態１）、モノマーと酸化剤との混合溶液に浸漬してもよい（変更形態２）。これらの場合、モノマー溶液または混合溶液にホスト分子を添加する。
【００４２】
２］また、図４に示すように、固体電解質層形成工程の前に、水または有機溶媒中にホスト分子を溶解したホスト分子溶液にコンデンサ素子６を浸漬する工程（ホスト分子溶液浸漬工程）を追加したときは、モノマー溶液にはホスト分子を添加しなくてもよい（変更形態３）。
このホスト分子溶液浸漬工程により、ホスト分子は、酸化皮膜２ａ、３ａの表面に付着するとともに、セパレータ４に含浸される。その後、モノマー溶液浸漬工程において、酸化皮膜２ａ、３ａおよびセパレータ４に付着したホスト分子の一部は、モノマー溶液に溶解し、この状態で重合することにより、ホスト分子は導電性高分子を包接する。したがって、ホスト分子は、少なくとも固体電解質層７の酸化皮膜２ａ、３ａおよびセパレータ４の境界付近に存在するが、固体電解質層７のほぼ全体に分散させることも可能である。
【００４３】
３］また、図５に示すように、固体電解質層形成工程は、予め重合した導電性高分子が分散された導電性高分子溶液（例えば、ＰＥＤＯＴ／ＰＳＳ分散液）に浸漬して、その後、溶媒を蒸発させることにより、固体電解質層７を形成する方法であってもよい。
この場合、図５に示すように、導電性高分子溶液にホスト分子を添加することにより、固体電解質層７にホスト分子を含有させてもよい（変更形態４）。ホスト分子の添加量は、例えば、導電性高分子を形成するためのモノマーに対して、５０ｗｔ％以下であることが好ましい。
また、変更形態３のように、固体電解質層形成工程の前に、ホスト分子溶液浸漬工程を追加することにより、固体電解質層７にホスト分子を含有させてもよい（変更形態５）。
【００４４】
以上説明した前記実施形態および前記変更形態１〜５では、粗面化された弁作用金属箔を用いた巻回型の固体電解コンデンサに、本発明を適用した例を挙げて説明したが、本発明の適用対象はこれに限定されるものではなく、弁作用金属箔を用いた積層型の固体電解コンデンサや、図６に示すような、弁作用金属からなる焼結体を用いた固体電解コンデンサ１０にも適用できる。
【００４５】
固体電解コンデンサ１０は、表面に酸化皮膜１１ａが形成された略直方体状の焼結体１１と、酸化皮膜１１ａの表面に順次形成された、固体電解質層１２、カーボン層１３および銀層１４と、銀層１４に導電性接着剤１５を介して接続された陰極リードフレーム１６と、焼結体１１にその一端部が埋設されている陽極リード１７と、陽極リード１７に接続された陽極リードフレーム１８と、外装樹脂１９とから構成されている。なお、酸化皮膜１１ａが形成された焼結体１１が、本発明のコンデンサ素子に相当する。
【００４６】
固体電解コンデンサ１０は、以下の製造工程によって製造される。
まず、陽極リード１７を一部埋設した状態で、弁作用金属粉末を略直方体状に成形した後、焼結することによって焼結体１１を形成する。この焼結体１１を、リン酸水溶液等の化成液に浸漬しながら電圧を印加して、焼結体１１の表面に陽極酸化（化成）による酸化皮膜１１ａを形成する。
【００４７】
以上により作製されたコンデンサ素子を、酸化剤溶液と、ホスト分子が添加されたモノマー溶液に順次浸漬して、化学酸化重合により、酸化皮膜１１ａの表面に、ホスト分子を含む固体電解質層１２を形成する。
なお、ホスト分子を含む固体電解質層を形成する方法としては、前記変更形態１〜５と同様の方法を用いてもよい。
【００４８】
その後、固体電解質層１２の表面に、カーボンペースト、銀ペーストを順次塗布、乾燥して、カーボン層１３および銀層１４を順次形成し、この銀層１４に陰極リードフレーム１６を接続する。そして、陽極リード１７に陽極リードフレーム１８を接続した後、トランスファーモールドにより外装樹脂１９を施す。
【００４９】
次に、本発明の具体的な実施例を従来例と合わせて説明する。
【００５０】
［実施例］
実施例１〜３として、前記実施形態の固体電解コンデンサの製造工程において、モノマー溶液に、表１に示す配合比で、１，１，２，２−テトラキス（４−ヒドロキシフェニル）エタン（ホスト分子）を添加して、固体電解コンデンサを作製した。
【００５１】
［従来例］
従来例として、モノマー溶液にホスト分子を添加しない点以外は、実施例と同様の方法で、固体電解コンデンサを作製した。
【００５２】
なお、上記の実施例１〜３および従来例において、導電性高分子としては、ＰＥＤＯＴを使用した。また、各固体電解コンデンサは、定格電圧２．５Ｖ、静電容量１２００μＦとした。
【００５３】
上記の実施例１〜３および従来例の固体電解コンデンサの初期の電気特性（静電容量、ＥＳＲおよび漏れ電流）を測定した。その結果を表１に示す。
【００５４】
【表１】
2010219468.tif 000003
【００５５】
表１に示すように、固体電解質層がホスト分子を含有する実施例１〜３は、固体電解質層がホスト分子を含有しない従来例に比べて、ＥＳＲ、静電容量、漏れ電流の値が良好となっている。
また、その中でも、モノマーとホスト分子との配合比が１０：１（モノマーに対するホスト分子の添加量１０ｗｔ％）の実施例２は、実施例１、３に比べてＥＳＲが低減されており、より改善されていることが分かる。
【００５６】
なお、本発明は上記実施例に限定されるものではない。
【００５７】
例えば、上記実施例においては、導電性高分子としてＰＥＤＯＴを用いたが、ポリアニリン、ポリピロールまたはポリチオフェンを用いた場合にも同様の効果が得られる。
【００５８】
また、上記実施例においては、ホスト分子として、４−ヒドロキシフェニル基を有する化合物を用いたが、シクロペンタジエン系化合物とオレフィン系化合物とのディールスアルダー付加体、または胆汁酸を用いても同様の効果が得られる。
【００５９】
また、上述した変更形態１〜５の方法で製造された固体電解コンデンサであっても、同様の効果が得られる。
【符号の説明】
【００６０】
１    固体電解コンデンサ
２    陽極箔（弁作用金属箔）
２ａ    陽極酸化皮膜
３    陰極箔
３ａ    自然酸化皮膜
４    セパレータ
５    リード線
６    コンデンサ素子
７    固体電解質層
１０    固体電解コンデンサ
１１    焼結体
１１ａ    酸化皮膜
１２    固体電解質層
１３    カーボン層
１４    銀層
１５    導電性接着剤
１６    陰極リ−ドフレーム
１７    陽極リード
１８    陽極リードフレーム
１９    外装樹脂
【図１】
2010219468.tif 000004
【図２】
2010219468.tif 000005
【図３】
2010219468.tif 000006
【図４】
2010219468.tif 000007
【図５】
2010219468.tif 000008
【図６】
2010219468.tif 000009